(57)【特許請求の範囲】
【請求項１】
合成樹脂ラテックスたるスチレンブタジエンラテックスよりなる主材１００重量部に対して融点が４５〜６５℃である低融点ワックスを１０〜５０重量部添加してなる防湿剤に水酸化アルミニウム細粉を添加した塗工液を原紙の少なくとも片面に塗工して防湿層を形成し、前記水酸化アルミニウム細粉の粒径を前記防湿層の厚さよりも大なるものとして、水酸化アルミニウム細粉の粒子の一部を防湿層の表面に突出せしめて表面の摩擦係数が防湿層のワックス成分によって小となるのが防止されるように構成してなる防湿加工紙。
【請求項２】
合成樹脂ラテックスたるスチレンブタジエンラテックスよりなる主材１００重量部に対して融点が４５〜６５℃である低融点ワックスを１０〜５０重量部添加してなる防湿剤１００重量部に対して水酸化アルミニウム細粉を２〜３０重量部添加した塗工液を原紙の少なくとも片面に塗工して防湿層を形成し、前記水酸化アルミニウム細粉の粒径を前記防湿層の厚さよりも大なるものとして、水酸化アルミニウム細粉の粒子の一部を防湿層の表面に突出せしめて表面の摩擦係数が防湿層のワックス成分によって小となるのが防止されるように構成してなる防湿加工紙。
【請求項３】
前記防湿層の厚さが２０μｍ以下であり、しかも水酸化アルミニウム細粉は粒径が１０〜５０μｍの範囲内であって、防湿層の厚さよりも大である請求項１または２に記載の防湿加工紙。
【発明の詳細な説明】
【０００１】
【発明の属する技術分野】
本発明はコピー用紙（ＰＰＣ用紙）等の紙を包装するのに好適な防湿加工紙に関する。
【０００２】
【従来の技術とその問題点】
コピー用紙等の包装に用いられる防湿加工紙には原紙たるクラフト紙にポリエチレン等の高分子化合物を塗工あるいは貼り合わせて防湿層を形成したものがあり、この防湿層によって充分な防湿性を得ることができるが、古紙を再生しようとすると防湿層の高分子化合物が離解せずに残るので、再生紙として用いることができない。
【０００３】
再生可能な防湿加工紙としては、原紙たるクラフト紙の片面または両面にパラフィンワックスを含むエマルジョンを塗工したり、あるいは合成ゴム系ラテックスとワックス系エマルジョンを混合した塗工液を塗工して防湿層を形成したものがあり、ワックス成分によって充分な防湿性を得ているが、これらの防湿加工紙を例えばコピー用紙の包装紙として使用すると、防湿層がコピー用紙に直接触れて、防湿層に含まれるワックス成分がコピー用紙に転移し、その結果コピー用紙表面の摩擦係数が小となってコピー機での紙送りの際に複数枚のコピー用紙が重ね送りされることがあった。
【０００４】
また、従来の防湿加工紙は前記ワックス成分によって表面の摩擦係数が小であることから、例えばロール状に巻取った紙を従来の防湿加工紙で包装すると、輸送時にロール状の巻取り紙と防湿加工紙との間にすべりが生じ、包装紙たる防湿加工紙がずれて体裁が悪くなったり、あるいは防湿加工紙が破れて巻取り紙が抜け落ちたりすることがあった。
【０００５】
【本発明の目的】
本発明の目的とするところは、充分な防湿性を有するとともに、古紙等を再生紙化することができ、しかも表面の摩擦係数が従来のものに比べて充分に大でコピー用紙等の紙の包装に好適な防湿加工紙を提供することにある。
【０００６】
【課題を解決するための手段】
上記目的を達成するために、本発明に係る防湿加工紙は、合成樹脂ラテックスたるスチレンブタジエンラテックスよりなる主材１００重量部に対して融点が４５〜６５℃である低融点ワックスを１０〜５０重量部添加してなる防湿剤１００重量部に対して水酸化アルミニウム細粉を２〜３０重量部添加した塗工液を原紙の少なくとも片面に塗工して防湿層を形成し、前記水酸化アルミニウム細粉の粒径を前記防湿層の厚さよりも大なるものとして、水酸化アルミニウム細粉の粒子の一部を防湿層の表面に突出せしめて表面の摩擦係数が防湿層のワックス成分によって小となるのが防止されるように構成したものとしてある。
【０００７】
また、前記防湿層の厚さが２０μｍ以下であり、しかも水酸化アルミニウム細粉は粒径が１０〜５０μｍの範囲内であって、防湿層の厚さよりも大である構成のものとしてある。
【０００８】
【実施例】
以下本発明の実施例を説明する。
本実施例の防湿加工紙は、防湿剤１００重量部に対して水酸化アルミニウム細粉を２〜３０重量部添加した塗工液を原紙たるクラフト紙の表面に塗工して防湿層を形成し、前記水酸化アルミニウム細粉の粒径を前記防湿層の厚さよりも大なるものとして、水酸化アルミニウム細粉の粒子の一部を防湿層の表面に突出せしめたものとしてあり、前記防湿剤は合成樹脂ラテックスたるスチレンブタジエンラテックス（ＳＢＲ）１００重量部に対して低融点ワックス（融点４５〜６５℃）を１０〜５０重量部添加したものとしてある。
【０００９】
前記低融点ワックスの添加量をスチレンブタジエンラテックス１００重量部に対して１０〜５０重量部とするのは、低融点ワックスの添加量が１０重量部よりも小であると防湿性が低下し、５０重量部よりも大であると防湿加工紙表面の摩擦係数が極端に小となり、また、離解すると低融点ワックスを成分とする粘着性異物により発泡して再生紙の製造に不都合が生じたり、同粘着性異物により再生紙の商品価値が低下し、さらには再生紙を加熱すると部分的に透明化することがあるからである。
【００１０】
また、前記防湿層の厚さは２０μｍ以下とし、しかも水酸化アルミニウム細粉は粒径が１０〜５０μｍの範囲内であって、防湿層の厚さよりも大なるものとしてある。
【００１１】
前記防湿層の厚さを２０μｍ以下とするのは、防湿層が厚過ぎると塗工作業が煩雑であるとともに、防湿加工紙に折目などを付した場合に折目部分の防湿層が損傷して防湿性が低下するおそれがあるからである。
【００１２】
また、前記水酸化アルミニウム細粉の粒径を１０〜５０μｍとするのは、同粒径が１０μｍよりも小であると、表面の摩擦係数が小となるとともに、ワックス成分の転移も防止することができなくなり、一方、水酸化アルミニウム細粉の粒径が５０μｍよりも大であると防湿加工紙の表面の平滑性が悪化して商品価値が著しく低下するとともに防湿性が低下するからである。
【００１３】
さらに、水酸化アルミニウム細粉の添加量を防湿剤１００重量部に対して２〜３０重量部とするのは、水酸化アルミニウム細粉の添加量が２重量部よりも小であると、表面の摩擦係数が小となるとともに、ワックス成分の転移も防止することができなくなり、また添加量が５０重量部よりも大であると防湿性が低下するからである。
【００１４】
本実施例に係る防湿加工紙の具体的な製造方法は次ぎのとおりである。
スチレンブタジエンラテックスとしてのジェイエスアール(株)製の商品名ＡＥ８７２、１００重量部に対して、低融点ワックスとして中京油脂(株)製の商品名セロゾール４２８（低融点ワックスエマルジョン）を３０重量部添加した防湿剤を使用し、実施例１と同様に防湿剤１００重量部に対して水酸化アルミニウム細粉として日本軽金属(株)製の商品名Ｂ−３０３（粒子径３０μｍの水酸化アルミニウム細粉）を１６重量部添加し、原紙たる両更クラフト紙７０ｇ／ｍ2 に２５ｇ／ｍ2 ドライ塗工し、乾燥する。
【００１５】
上述のように構成した防湿加工紙は、図１に示すように原紙１の表面に２０μｍよりも若干薄い防湿層２が形成され、防湿剤に添加された水酸化アルミニウム細粉の粒子３（直径約３０μｍ）の一部（上部）が防湿層２の表面から突出する。
【００１６】
本実施例の防湿加工紙をコピー用紙４等の包装紙として使用すると、防湿層２により充分な防湿性が得られ、また、水酸化アルミニウム細粉の粒子３が防湿層２の表面よりも上方へ突出しているので、コピー用紙４は水酸化アルミニウム細粉の粒子３に接触するが、防湿層２には殆ど接触しない。
【００１７】
したがって、防湿加工紙表面の摩擦係数は防湿剤中のワックス成分によって小となることはなく、しかもコピー用紙４等の被包装紙へのワックス成分の転移も防止される。
【００１８】
上記実施例で得られた防湿加工紙のサンプルについて透湿度、動摩擦係数、離解性およびコピー適性について評価試験を行った。
この評価試験を行うにあたり、次ぎの比較例１〜３で得られた防湿加工紙のサンプルについても同様の評価試験を行った。
【００１９】
＜比較例１＞
原紙たる両更クラフト紙７０ｇ／ｍ2 に、厚さ２０μｍのポリエチレン樹脂を押し出しラミネートした。
【００２０】
＜比較例２＞
防湿剤としての大日本インキ化学工業(株)製の商品名パテラコールＳＷ−１０、１００重量部に対して、本発明における水酸化アルミニウム細粉に代えて白石カルシウム(株)製の沈降性炭酸カルシウムＰＣ（粒子径４μｍ）を１６重量部添加し、原紙たる両更クラフト紙７０ｇ／ｍ2 に２５ｇ／ｍ2 ドライ塗工し、乾燥した。
【００２１】
＜比較例３＞
スチレンブタジエンラテックスとしてのジェイエスアール(株)製ＳＢＲラテックスＡＥ８７２と、低融点ワックスとしての中京油脂(株)製の商品名セロゾール４２８とを７：３の割合で混合した液を、原紙たる両更クラフト紙７０ｇ／ｍ2 に２５ｇ／ｍ2 ドライ塗工し、乾燥した。
【００２２】
＜試験方法＞
透湿度については、ＪＩＳ−Ｚ−２０８０に準拠して測定した。透湿度の値は５０ｇ／ｍ2・２４ｈｒ以下であれば充分な防湿性を有するものと評価することができる。
【００２３】
動摩擦係数については、サンプルの塗工層面とコピー用紙間についてＪＩＳ−Ｐ−８１４７水平法に基づいて試験を行った。動摩擦係数が０．４０以上であればコピー用紙の包装紙として使用した場合に滑りによる包装紙のずれなどが生じにくくなると評価することができる。
【００２４】
離解性については、ＪＩＳ−Ｐ−８２０９に準拠した標準離解機を使用し、１ｃｍ角に切った試料を冷水で２０分間離解して未離解物の有無を目視し、未離解物を含む場合には不良、未離解物を含まない場合には良好とした。
【００２５】
コピー適性については、５００枚／冊となるようコピー用紙をサンプルにて予め包装しておき、同コピー用紙を(株)リコー製のＰＰＣコピー機ＦＴ−７０００にセットし、重ね送りされたコピー用紙の枚数を調べた。
【００２６】
＜評価結果＞
図２に示す表のように、本発明の実施例で得られた防湿加工紙は、ともに透湿度、動摩擦係数および離解性において充分な実用性があると評価できる結果となり、またコピー適性においても冊間、冊内ともに重ね送りが発生しなかったことがわかる。
【００２７】
【発明の作用、効果】
本発明に係る防湿加工紙においては、防湿剤に添加された水酸化アルミニウム細粉の粒子が防湿層から表面に突出しているので、例えばコピー用紙の包装紙として使用した場合には、コピー用紙は水酸化アルミニウムの粒子とは接触するが、ワックス成分を含む防湿層とは殆ど接触しない。
【００２８】
したがって、ワックス成分によって防湿加工紙表面の摩擦係数が小となるのが防止され、被包装紙たるコピー用紙の輸送時においてはコピー用紙との間のすべりが生じにくく、従来の防湿加工紙のようにすべりによって包装紙たる防湿加工紙がずれたり、破れたりというおそれを軽減することができる。
【００２９】
また、上述のようにワックス成分を含む防湿層と被包装紙たるコピー用紙との接触が防止されるので、コピー用紙へのワックス成分の転移は殆どなく、コピー機での紙送りの際にコピー用紙が重ね送りされるなどのトラブルが生じにくい。
【００３０】
さらに、防湿層内に水酸化アルミニウム細粉を含有しているので、ワックス成分が防湿層の表面に現れる従来の防湿加工紙に比べて表面の光沢が抑えられ、普通紙に近い表面状態の防湿加工紙とすることができる。
また、本発明に係る防湿加工紙は離解性を有しているので、古紙等を回収して再生紙化することができる。
【００３１】
しかも、スチレンブタジエンラテックスよりなる主材１００重量部に対する低融点ワックスの添加量を１０〜５０重量部としてあるので、低融点ワックスの添加量が１０重量部よりも小である場合に生じる防湿性の低下が防止され、また同添加量が５０重量部よりも大である場合に生じる離解の際の低融点ワックスを成分とする粘着性異物による発泡、粘着性異物の混入による再生紙の商品価値の低下、および再生紙の加熱による部分的な透明化というような再生紙化に係る問題が解消される。
【図面の簡単な説明】
【図１】本発明の実施例に係る防湿加工紙の拡大縦断面図。
【図２】本発明の実施例による防湿加工紙のサンプルについて透湿度、動摩擦係数、離解性およびコピー適性についての評価試験を行った結果を示す表。
【符号の説明】
１  原紙
２  防湿層
３  水酸化アルミニウム細粉の粒子
４  コピー用紙
【図１】
0003769263.tif 000002
【図２】
0003769263.tif 000003